(57)【要約】【課題】本発明は、酸化物超電導層への水分の浸入を抑えることができる酸化物超電導線材、及びその製造方法を提供することを目的とする。【解決手段】本発明の酸化物超電導線材の製造方法は、基材１１と中間層と酸化物超電導層と銀層１４とがこの順に積層されてなる超電導積層体５と、超電導線積層体５よりも幅広の第１金属テープ１および第２金属テープ２を準備する第１工程と、超電導積層体５の基材１１側に第１金属テープ１を配し、銀層１４側に第２金属テープ２を配して、第１金属テープ１と第２金属テープ２により超電導積層体５を挟む第２工程と、第１金属テープ１と第２金属テープ２の幅方向端部１ａ、２ａが重ね合わされるように成形する第３工程と、第１金属テープ１と第２金属テープ２の幅方向端部１ａ、２ａをレーザ溶接する第４工程を備えることを特徴とする。【選択図】図１
2012150982.tif 000002
【特許請求の範囲】
【請求項１】
基材と中間層と酸化物超電導層と銀層とがこの順に積層されてなる超電導積層体と、該超電導線積層体よりも幅広の第１金属テープおよび第２金属テープを準備する第１工程と、前記超電導積層体の前記基材側に前記第１金属テープを配し、前記銀層側に前記第２金属テープを配して、前記第１金属テープと前記第２金属テープにより前記超電導積層体を挟む第２工程と、前記第１金属テープと前記第２金属テープの幅方向端部が重ね合わされるように成形する第３工程と、前記第１金属テープと前記第２金属テープの幅方向端部をレーザ溶接する第４工程を備えることを特徴とする酸化物超電導線材の製造方法。
【請求項２】
前記第４工程のレーザ溶接時にレーザが照射される側の金属テープのレーザ照射面の表面粗さＲａを１０μｍ以上とすることを特徴とする請求項１に記載の酸化物超電導線材の製造方法。
【請求項３】
前記銀層上に導電性の接合層を介して良導電性材料よりなる前記第２金属テープを配することを特徴とする請求項１または２に記載の酸化物超電導線材の製造方法。
【請求項４】
基材と中間層と酸化物超電導層と銀層とがこの順に積層されて超電導積層体が構成され、前記超電導積層体が前記基材側に配され該超電導積層体より幅広の第１金属テープと前記銀層側に配され該超電導積層体より幅広の第２金属テープにより挟まれており、前記第１金属テープと前記第２金属テープの幅方向端部がレーザ溶接部により接合されてなることを特徴とする酸化物超電導線材。
【請求項５】
前記第２金属テープが良導電性材料よりなり、前記銀層上に導電性の接合層を介して前記第２金属テープが配されてなることを特徴とする請求項４に記載の酸化物超電導線材。
【発明の詳細な説明】
【技術分野】
【０００１】
本発明は、酸化物超電導線材およびその製造方法に関する。
【背景技術】
【０００２】
近年になって発見されたＲＥ−１２３系酸化物超電導体（ＲＥＢａ２Ｃｕ３Ｏ７−Ｘ：ＲＥはＹを含む希土類元素）は、液体窒素温度以上で超電導性を示し、電流損失が低いため、実用上極めて有望な素材とされており、これを線材に加工して電力供給用の導体あるいは磁気コイル等として使用することが要望されている。この酸化物超電導体を線材に加工するための方法として、金属基材テープ上に酸化物超電導層を形成する方法が研究されている。
【０００３】
酸化物超電導線材にあっては、酸化物超電導層上に薄い銀の安定化層を形成し、その上に銅などの良導電性金属材料からなる厚い安定化層を設けた２層構造の安定化層を積層する構造が採用されている。前記銀の安定化層は、酸化物超電導層を酸素熱処理する際に酸素量の変動を調節する目的のためにも設けられており、銅の安定化層は、酸化物超電導層が超電導状態から常電導状態に遷移しようとしたとき、該酸化物超電導層の電流を転流させるバイパスとして機能させるための目的で設けられている。
【０００４】
２層構造の安定化層を形成する技術の一例として、酸化物超電導層の上にスパッタリングにより薄い銀の安定化層を設けた後、線材全体を硫酸銅水溶液のめっき浴に浸漬し、電気めっきにより銀の安定化層上に銅の安定化層を形成する技術が知られている（特許文献１参照）。また、酸化物超電導層の上に銀の安定化層を設けた線材と銅製の安定化材テープとをはんだを介して重ね合わせて加熱・加圧ロールに通すことによって、銀の安定化層上に銅の安定化層を形成する技術も知られている（特許文献２参照）。
【先行技術文献】
【特許文献】
【０００５】
【特許文献１】特開２００７−８０７８０号公報
【特許文献２】特開２００９−４８９８７号公報
【発明の概要】
【発明が解決しようとする課題】
【０００６】
ＲＥ−１２３系酸化物超電導層の特定組成のものは水分により劣化しやすく、線材を水分の多い環境に保管した場合や、線材に水分が付着した状態のまま放置した場合に、酸化物超電導層に水分が浸入すると、超電導特性が低下する要因となる。
引用文献１のようにめっき処理して銅の安定化層を形成した構造では、銅めっき部に欠陥があるとめっき欠陥部から水分が浸入して酸化物超電導層に達し、酸化物超電導層が劣化してしまう虞がある。
引用文献２のように銀の安定化層上に銅製の安定化材テープを積層して銅の安定化層を形成する技術では、銅の安定化層にめっき欠陥部が形成される問題はない。しかし、銀の安定化層の上面のみが銅の安定化層で保護される構造であるため、水分によりダメージを受けやすい酸化物超電導層の側面が外部に露呈しているため、製造工程中などに水分が浸入することにより超電導特性の低下を引き起こす虞がある。
【０００７】
本発明は、以上のような従来の実情に鑑みなされたものであり、酸化物超電導層への水分の浸入を抑えることができる酸化物超電導線材及びその製造方法を提供することを目的とする。
【課題を解決するための手段】
【０００８】
上記課題を解決するため、本発明の酸化物超電導線材の製造方法は、基材と中間層と酸化物超電導層と銀層とがこの順に積層されてなる超電導積層体と、該超電導線積層体よりも幅広の第１金属テープおよび第２金属テープを準備する第１工程と、前記超電導積層体の前記基材側に前記第１金属テープを配し、前記銀層側に前記第２金属テープを配して、前記第１金属テープと前記第２金属テープにより前記超電導積層体を挟む第２工程と、前記第１金属テープと前記第２金属テープの幅方向端部が重ね合わされるように成形する第３工程と、前記第１金属テープと前記第２金属テープの幅方向端部をレーザ溶接する第４工程を備えることを特徴とする。
【０００９】
本発明の酸化物超電導線材の製造方法は、超電導積層体を第１金属テープおよび第２金属テープで挟み、第１金属テープと第２金属テープの端部をレーザ溶接して連続的に接合する構成である。そのため、第１金属テープと第２金属テープの端部を隙間なく接合することができ、超電導積層体の周面全てが外部から遮蔽された構造の酸化物超電導線材を製造できる。従って、本発明の酸化物超電導線材の製造方法によれば、酸化物超電導層への水分の浸入を抑え、酸化物超電導層が水分によりダメージを受けて超電導特性が劣化することを防ぐことができる酸化物超電導線材を提供できる。また、レーザ溶接により第１金属テープと第２金属テープを接合することにより、形成されるレーザ溶接部の接合強度が強いので、機械的強度が高い酸化物超電導線材を提供できる。
また、本発明の酸化物超電導線材の製造方法は、レーザ溶接により第１金属テープ１と第２金属テープ２の端部同士を局所的に加熱して溶接することができるため、レーザ溶接時の熱が酸化物超電導層まで伝熱することがなく、溶接時に酸化物超電導層が熱により劣化することがない。
【００１０】
本発明の酸化物超電導線材の製造方法において、前記第４工程のレーザ溶接時にレーザが照射される側の金属テープのレーザ照射面の表面粗さＲａを１０μｍ以上とすることが好ましい。
レーザ溶接時にレーザ照射される金属テープの表面粗さＲａを１０μｍ以上とすることにより、金属テープが銅等の反射率の高い金属材料より構成される場合にも、汎用のレーザーを使用して、良好な製造速度で溶接を行うことができる。また、金属テープにより反射されるレーザ光を低減できるので、レーザ加工機へのレーザ光の反射も低減され、レーザ加工機がレーザ光により劣化しやすくなることを抑制できる。
【００１１】
本発明の酸化物超電導線材の製造方法において、前記銀層上に導電性の接合層を介して良導電性材料よりなる前記第２金属テープを配することもできる。
この場合、製造される酸化物超電導線材は、銀層と金属テープが接合層により電気的および機械的に接合され、且つその接合が強固となるので、接続抵抗が低下して酸化物超電導を安定化する効果が向上する。
【００１２】
上記課題を解決するため、本発明の酸化物超電導線材は、基材と中間層と酸化物超電導層と銀層とがこの順に積層されて超電導積層体が構成され、前記超電導積層体が前記基材側に配され該超電導積層体より幅広の第１金属テープと前記銀層側に配され該超電導積層体より幅広の第２金属テープにより挟まれており、前記第１金属テープと前記第２金属テープの幅方向端部がレーザ溶接部により接合されてなることを特徴とする。
【００１３】
本発明の酸化物超電導線材は、超電導積層体が第１金属テープおよび第２金属テープで挟み込まれ、第１金属テープと第２金属テープの端部がレーザ溶接によるレーザ溶接部により連続的に接合された構成である。そのため、第１金属テープと第２金属テープの端部が隙間なく接合されており、超電導積層体の周面全てが外部から遮蔽された構造が実現できる。このような構成にすることで、酸化物超電導層への水分の浸入を抑え、酸化物超電導層が水分によりダメージを受けて超電導特性が劣化することを防ぐことができる。また、レーザ溶接により第１金属テープと第２金属テープが接合されているため、接合強度が強く、機械的強度が高い酸化物超電導線材となる。よって、例えば、超電導コイル形成のためにコイル加工を行っても接合部が破れることがない。
【００１４】
本発明の酸化物超電導線材において、前記第２金属テープが良導電性材料よりなり、前記銀層上に導電性の接合層を介して前記第２金属テープが配されてなることが好ましい。
この場合、第２金属テープが良導電性材料より構成されるので、酸化物超電導層が超電導状態から常電導状態に遷移しようとしたときに、第２金属テープが銀層とともに、酸化物超電導層の電流が転流するバイパスとして機能する。さらに、第２金属テープと銀層が導電性の接合層により電気的および機械的に接続されることにより、銀層と第２金属テープとの接合が強固となり、接続抵抗が低下するため、酸化物超電導を安定化する効果を向上できる。
【発明の効果】
【００１５】
本発明によれば、酸化物超電導層への水分の浸入を抑えることができる酸化物超電導線材及びその製造方法が提供される。
【図面の簡単な説明】
【００１６】
【図１】本発明に係る酸化物超電導線材の一実施形態を示す断面斜視図である。
【図２】図１に示す酸化物超電導線材に組み込まれている超電導積層体の一例構造を示す断面斜視図である。
【図３】図３（ａ）は本発明に係る酸化物超電導線材のレーザ接合部の構造の一例を示す断面模式図であり、図３（ｂ）は本発明に係る超電導線材のレーザ接合部の構造の他の例を示す断面模式図である。
【図４】本発明に係る酸化物超電導線材の製造方法の一実施形態の工程を説明するための工程説明図である。
【図５】本発明に係る酸化物超電導線材の他の実施形態を示す断面図である。
【図６】実施例および比較例１、２の酸化物超電導線材の耐久試験結果を示すグラフである。
【発明を実施するための形態】
【００１７】
以下、本発明に係る酸化物超電導線材の実施形態について図面に基づいて説明する。
図１は本発明に係る酸化物超電導線材の一実施形態を模式的に示す概略断面図であり、図２は図１に示す酸化物超電導線材に組み込まれている超電導積層体の一例構造を示す断面斜視図である。
【００１８】
図２に示す超電導積層体５は長尺テープ状の基材１１の上に、中間層１２と酸化物超電導層１３と銀層１４を順次積層してなる。図１に示す酸化物超電導線材１０は、超電導積層体５の基材１１側の面を覆うように第１金属テープ１が配され、超電導積層体５の銀層１４側の面を覆うように第２金属テープ２が配され、第１金属テープ１と第２金属テープ２により超電導積層体５が挟まれた構造となっている。第１金属テープ１および第２金属テープ２は、超電導積層体５よりも幅広（幅方向の長さが長い）であり、第１金属テープ１と第２金属テープ２は、それらの幅方向の両側の端部１ａ、２ａがレーザ溶接部７により接合されている。第２金属テープ２は、銀層１４側から超電導積層体５の側面側へと曲げ部２Ｋで曲げられており、その端部２ａにおいて平面形状の第１金属テープ１の端部１ａと重ね合わせられて、レーザ溶接部７により接合されている。
【００１９】
基材１１は、通常の超電導線材の基材として使用し得るものであれば良く、長尺のプレート状、シート状又はテープ状であることが好ましく、耐熱性の金属からなるものが好ましい。耐熱性の金属の中でも、合金が好ましく、ニッケル（Ｎｉ）合金又は銅（Ｃｕ）合金がより好ましい。中でも、市販品であればハステロイ（商品名、ヘインズ社製）が好適であり、モリブデン（Ｍｏ）、クロム（Ｃｒ）、鉄（Ｆｅ）、コバルト（Ｃｏ）等の成分量が異なる、ハステロイＢ、Ｃ、Ｇ、Ｎ、Ｗ等のいずれの種類も使用できる。また、基材１１としてニッケル（Ｎｉ）合金などに集合組織を導入した配向金属基材を用い、その上に中間層１２および酸化物超電導層１３を形成してもよい。
基材１１の厚さは、目的に応じて適宜調整すれば良く、通常は、１０〜５００μｍであることが好ましく、２０〜２００μｍであることがより好ましい。下限値以上とすることで強度が一層向上し、上限値以下とすることでオーバーオールの臨界電流密度を一層向上させることができる。
【００２０】
中間層１２は、酸化物超電導層１３の結晶配向性を制御し、基材１１中の金属元素の酸化物超電導層１３への拡散を防止するものである。さらに、基材１１と酸化物超電導層１３との物理的特性（熱膨張率や格子定数等）の差を緩和するバッファー層として機能し、その材質は、物理的特性が基材１１と酸化物超電導層１３との中間的な値を示す金属酸化物が好ましい。中間層１２の好ましい材質として具体的には、Ｇｄ２Ｚｒ２Ｏ７、ＭｇＯ、ＺｒＯ２−Ｙ２Ｏ３（ＹＳＺ）、ＳｒＴｉＯ３、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等の金属酸化物が例示できる。
中間層１２は、単層でも良いし、複数層でも良い。例えば、前記金属酸化物からなる層（金属酸化物層）は、結晶配向性を有していることが好ましく、複数層である場合には、最外層（最も酸化物超電導層１３に近い層）が少なくとも結晶配向性を有していることが好ましい。
【００２１】
中間層１２は、基材１１側にベッド層が介在された複数層構造でもよい。ベッド層は、耐熱性が高く、界面反応性を低減するためのものであり、その上に配される膜の配向性を得るために用いる。このようなベッド層は、必要に応じて配され、例えば、イットリア（Ｙ２Ｏ３）、窒化ケイ素（Ｓｉ３Ｎ４）、酸化アルミニウム（Ａｌ２Ｏ３、「アルミナ」とも呼ぶ）等から構成される。このベッド層は、例えばスパッタリング法等の成膜法により形成され、その厚さは例えば１０〜２００ｎｍである。
【００２２】
さらに、本発明において、中間層１２は、基材１１側に拡散防止層とベッド層が積層された複数層構造でもよい。この場合、基材１１とベッド層との間に拡散防止層が介在された構造となる。拡散防止層は、基材１１の構成元素拡散を防止する目的で形成されたもので、窒化ケイ素（Ｓｉ３Ｎ４）、酸化アルミニウム（Ａｌ２Ｏ３）、あるいは希土類金属酸化物等から構成され、その厚さは例えば１０〜４００ｎｍである。なお、拡散防止層の結晶性は問われないので、通常のスパッタ法等の成膜法により形成すればよい。
このように基材１１とベッド層との間に拡散防止層を介在させることにより、中間層１２を構成する他の層や酸化物超電導層１３等を形成する際に、必然的に加熱されたり、熱処理される結果として熱履歴を受ける場合に、基材１１の構成元素の一部がベッド層を介して酸化物超電導層１３側に拡散することを効果的に抑制することができる。基材１１とベッド層との間に拡散防止層を介在させる場合の例としては、拡散防止層としてＡｌ２Ｏ３、ベッド層としてＹ２Ｏ３を用いる組み合わせを例示することができる。
【００２３】
また中間層１２は、前記金属酸化物層の上に、さらにキャップ層が積層された複数層構造でも良い。キャップ層は、酸化物超電導層１３の配向性を制御する機能を有するとともに、酸化物超電導層１３を構成する元素の中間層１２への拡散や、酸化物超電導層１３積層時に使用するガスと中間層１２との反応を抑制する機能等を有するものである。
【００２４】
キャップ層は、前記金属酸化物層の表面に対してエピタキシャル成長し、その後、横方向（面方向）に粒成長（オーバーグロース）して、結晶粒が面内方向に選択成長するという過程を経て形成されたものが好ましい。このようなキャップ層は、前記金属酸化物層よりも高い面内配向度が得られる。
キャップ層の材質は、上記機能を発現し得るものであれば特に限定されないが、好ましいものとして具体的には、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等が例示できる。キャップ層の材質がＣｅＯ２である場合、キャップ層は、Ｃｅの一部が他の金属原子又は金属イオンで置換されたＣｅ−Ｍ−Ｏ系酸化物を含んでいても良い。
【００２５】
中間層１２の厚さは、目的に応じて適宜調整すれば良いが、通常は、０．１〜５μｍである。
中間層１２が、前記金属酸化物層の上にキャップ層が積層された複数層構造である場合には、キャップ層の厚さは、通常は、０．１〜１．５μｍである。
【００２６】
中間層１２は、スパッタ法、真空蒸着法、レーザ蒸着法、電子ビーム蒸着法、イオンビームアシスト蒸着法（以下、ＩＢＡＤ法と略記する）等の物理的蒸着法；化学気相成長法（ＣＶＤ法）；塗布熱分解法（ＭＯＤ法）；溶射等、酸化物薄膜を形成する公知の方法で積層できる。特に、ＩＢＡＤ法で形成された前記金属酸化物層は、結晶配向性が高く、酸化物超電導層１３やキャップ層の結晶配向性を制御する効果が高い点で好ましい。ＩＢＡＤ法とは、蒸着時に、結晶の蒸着面に対して所定の角度でイオンビームを照射することにより、結晶軸を配向させる方法である。通常は、イオンビームとして、アルゴン（Ａｒ）イオンビームを使用する。例えば、Ｇｄ２Ｚｒ２Ｏ７、ＭｇＯ又はＺｒＯ２−Ｙ２Ｏ３（ＹＳＺ）からなる中間層１２は、ＩＢＡＤ法における配向度を表す指標であるΔΦ（ＦＷＨＭ：半値全幅）の値を小さくできるため、特に好適である。
【００２７】
酸化物超電導層１３は通常知られている組成の酸化物超電導体からなるものを広く適用することができ、ＲＥＢａ２Ｃｕ３Ｏｙ（ＲＥはＹ、Ｌａ、Ｎｄ、Ｓｍ、Ｅｒ、Ｇｄ等の希土類元素を表す）なる材質のもの、具体的には、Ｙ１２３（ＹＢａ２Ｃｕ３Ｏｙ）又はＧｄ１２３（ＧｄＢａ２Ｃｕ３Ｏｙ）を例示することができる。また、その他の酸化物超電導体、例えば、Ｂｉ２Ｓｒ２Ｃａｎ−１ＣｕｎＯ４＋２ｎ＋δなる組成等に代表される臨界温度の高い他の酸化物超電導体からなるものを用いても良いのは勿論である。
酸化物超電導層１３は、スパッタ法、真空蒸着法、レーザ蒸着法、電子ビーム蒸着法等の物理的蒸着法；化学気相成長法（ＣＶＤ法）；塗布熱分解法（ＭＯＤ法）等で積層でき、なかでもレーザ蒸着法が好ましい。
酸化物超電導層１３の厚みは、０．５〜５μｍ程度であって、均一な厚みであることが好ましい。
【００２８】
酸化物超電導層１３の上に積層されている銀層１４は、スパッタ法などの成膜法により形成され、その厚さを１〜３０μｍ程度とされる。
酸化物超電導層１３上に銀層１４を備える構成とする理由としては、銀は良導電性かつ酸化物超電導層１３と接触抵抗が低くなじみの良い点、及び、酸化物超電導層１３に酸素をドープするアニール工程においてドープした酸素を酸化物超電導層１３から逃避し難くする性質を有する点を挙げることができる。
【００２９】
第１金属テープ１および第２金属テープ２は、長尺の金属テープより構成される。
本実施形態の超電導線材１０において、銀層１４側に配された第２金属テープ２が良導電性材料より構成されることが好ましい。
第２金属テープ２が良導電性材料より構成される場合、酸化物超電導層１３が超電導状態から常電導状態に遷移しようとしたときに、第２金属テープ２が銀層１４とともに、酸化物超電導層１３の電流が転流するバイパスとして機能する。第２金属テープ２が良導電性材料より構成されることにより、酸化物超電導線材１０が安定化され好ましい。
【００３０】
第２金属テープ２を構成する良導電性材料としては、Ｃｕ、黄銅（Ｃｕ−Ｚｎ合金）、Ｃｕ−Ｎｉ合金等の銅合金、ステンレス等の比較的安価な材質からなるものを用いることが好ましく、中でも高い導電性を有し、安価であることからＣｕが好ましい。
第２金属テープ２の厚さは特に限定されず、適宜調整可能であるが、第２金属テープ２が良導電性材料より構成される場合、その厚さを１０〜３００μｍとすることが好ましい。下限値以上とすることにより酸化物超電導層１３を安定化する一層高い効果が得られ、上限値以下とすることにより酸化物超電導線材１０を薄型化できる。
【００３１】
第１金属テープ１は、耐熱性の金属材料からなる金属テープからなり、上記した良導電性材料より構成されるか、または、ステンレス鋼、ニッケル合金、Ｎｉ−Ｃｒ合金より構成される。
第１金属テープ１が上記良導電性材料より構成される場合、酸化物超電導層１３を安定化する効果が向上するので好ましい。
第１金属テープ１の厚さは特に限定されず、適宜調整可能であり、例えば、１０〜３００μｍ程度とされる。
【００３２】
なお、酸化物超電導線材１０を超電導限流器に使用する場合は、第１金属テープ１と第２金属テープ２の両方が、抵抗金属材料より構成されることが好ましい。超電導限流器は、超電導状態と常電導状態の導体電気抵抗の差を利用して限流動作を行うので、使用する超電導線材には常電導状態における高い導体抵抗が求められるためである。この場合、第１金属テープ１と第２金属テープ２を構成する材料としては、ステンレス鋼、ニッケル合金、Ｎｉ−Ｃｒ合金等が挙げられる。この場合、第１金属テープ１および第２金属テープ２の材質は同一であっても異なっていてもよい。
【００３３】
第１金属テープ１および第２金属テープ２の幅は特に制限されず、超電導積層体５の幅および厚みに合わせて適宜調整可能である。第１金属テープ１および第２金属テープ２の幅は、超電導積層体５の幅よりも大きく設定され、第１金属テープ１と第２金属テープ２の両側の端部１ａ、２ａがレーザ溶接部７で接合されたされた状態で、第１金属テープ１と第２金属テープ２の間に超電導積層体５が収納されるような幅であればよい。
第１金属テープ１の幅と、第２金属テープ２の幅は、同一でも異なっていてもよい。酸化物超電導線材の製造工程における成形工程（後述する第３工程）のし易さを考慮すると、成形用のローラーに接する金属テープの幅を、他の金属テープの幅よりも若干短くすることが好ましい。
【００３４】
図１においては、第１金属テープ１および第２金属テープ２の幅が、超電導積層体５の幅の２倍程度である例を示しているが、この例はレーザ溶接部７付近が見えやすいように誇張して描いたものである。実際には、レーザ溶接できる幅が確保されていればよい。酸化物超電導線材１０をコイル加工して超電導コイルとする場合には、超電導コイルにおける超電導積層体５の割合が減少することを抑制するため、第１金属テープ１および第２金属テープ２の幅が、超電導積層体５の幅と比較して広くなり過ぎないように設定すること好ましい。一例として、超電導積層体５の幅が５ｍｍの場合、第１金属テープ１の幅を６ｍｍ、第２金属テープ２の幅を５．５ｍｍと設定できる。
【００３５】
第２金属テープ２と銀層１４は導電性の接合層９を介して積層されていることが好ましい。特に、第２金属テープ２が前記した良導電性材料より構成されている場合、第２金属テープ２と銀層１４が導電性の接合層９により電気的および機械的に接続されることにより、銀層１４と第２金属テープ２との接合が強固となり、接続抵抗が低下するため、酸化物超電導層１３を安定化する効果を向上できる。
また、第２金属テープ２が良導電性材料より構成されない場合にも、接合層９を介して第２金属テープ２と銀層１４が積層されることにより、超電導積層体５と第２金属テープ２の接合構造が強固となるので好ましい。
なお、第１金属テープ１と基材１１との積層は、接合層を介していてもよいし、接合層を介していなくてもよい。また、第１金属テープ１と基材１１との間に接合層が介在される場合、該接合層は導電性または非導電性のどちらでもよい。
【００３６】
導電性の接合層９は、導電性を有する材料より構成され、第２金属テープ２と銀層１４を接着固定している。導電性の接合層９は、半田、めっき、ろう材などより構成されている。
接合層９の厚さは、特に限定されず、適宜調整可能であるが、例えば、２〜２０μｍ程度とすることができる。
接合層９は第２金属テープ２の銀層側の面全体に形成されていてもよく、銀層１４と接する部分にのみ形成されていてもよい
【００３７】
導電性の接合層９が半田より構成される場合、従来公知の半田を使用することができ、例えば、Ｓｎ−Ａｇ系合金、Ｓｎ−Ｂｉ系合金、Ｓｎ−Ｃｕ系合金、Ｓｎ−Ｚｎ系合金などの鉛フリー半田、Ｐｂ−Ｓｎ系合金半田、共晶半田、低温半田などが挙げられ、これらの半田を１種または２種以上組み合わせて使用することができる。これらの中でも、融点が３００℃以下の半田を用いることが好ましい。これにより、３００℃以下の温度で第２金属テープ２と銀層１４を半田付けすることが可能となるので、半田付けの熱によって酸化物超電導層１３の特性が劣化することを抑止することができる。
【００３８】
第１金属テープ１と第２金属テープ２はその両側の端部１ａ、２ａが重ね合わせられ、レーザ溶接されており、レーザ溶接部７により接合されている。図３（ａ）は酸化物超電導線材１０のレーザ接合部の一例構造を示す断面模式図であり、図３（ｂ）は酸化物超電導線材１０のレーザ接合部の他の例を示す断面模式図である。
図３（ａ）は、第２金属テープ２として、その片面にめっきなどの導電性の接合層９が形成されているものを使用した場合のレーザ接合部７の一例構造である。この場合、レーザ接合部７は第１金属テープ１と第２金属テープ２を構成する金属材料が溶融した溶接金属より形成されており、レーザ接合部７付近に位置していためっき等の接合層９はレーザ照射により気化して消滅するか、または、レーザ接合部７の側方に溶け出してレーザ溶接部７側方の第１金属テープ１と第２金属テープ２との隙間を埋めて、強固な接合構造となる。
図３（ｂ）は、第１金属テープ１と第２金属テープ２の間に隙間４がある場合のレーザ接合部７の一例構造である。この場合、レーザ接合部７は前記同様、第１金属テープ１と第２金属テープ２を構成する金属材料が溶融した溶接金属より形成された強固な接合であり、レーザ接合部７の上面７ａは隙間４を埋めた分だけ、窪んだ構造となる。なお、レーザ接合部７の構造例としては、第１金属テープ１と第２金属テープ２の間に隙間４がない場合もありうる。
【００３９】
レーザ溶接部７の幅は、使用するレーザのスポット径により適宜変更可能であるが、１０〜１５０μｍ程度とすることが好ましい。レーザ溶接部７の幅が前記範囲の場合、レーザ溶接による加工面積を減らすことができ、線材幅を小さくすることができる。また、レーザ溶接部７の幅が前記範囲を超える場合、使用するレーザのスポット径が大きくなり過ぎてレーザ照射部のエネルギー密度が低くなり、加工パワーが余分に必要となる虞がある。
【００４０】
本実施形態の酸化物超電導線材１０は、超電導積層体５がそれよりも幅広の第１金属テープ１および第２金属テープ２で挟み込まれ、第１金属テープ１と第２金属テープ２の両側の端部１ａ、２ａが重ね合わせられてレーザ溶接によるレーザ溶接部７により連続的に接合された構成である。そのため、第１金属テープ１と第２金属テープ２の端部１ａ、２ａが隙間なく接合されており、超電導積層体５の周面全てが外部から遮蔽された構造を実現できる。このような構成にすることで、酸化物超電導層１３への水分の浸入を抑え、酸化物超電導層１３が水分によりダメージを受けて超電導特性が劣化することを防ぐことができる。また、レーザ溶接により第１金属テープ１と第２金属テープ２が接合されているため、接合強度が強く、機械的強度が高い酸化物超電導線材１０となる。よって、例えば、超電導コイル形成のためにコイル加工を行っても、接合部が破れることがない。
【００４１】
本実施形態の酸化物超電導線材１０において、銀層１４に積層される第２金属テープ２は、予めテープ状に加工されたものを使用している。そのため、従来の超電導線材のようにめっきにより安定化層が形成されている場合とは異なり、第２金属テープ２にめっき欠陥部などのピンホールが形成されることがないため、超電導積層体５を外部から完全に遮蔽することができ、酸化物超電導層１３に水分が浸入して超電導特性が劣化することがない。
【００４２】
本実施形態の酸化物超電導線材１０のように、超電導積層体が２枚の金属テープにより挟み込まれて保護される構造としては、２枚の金属テープの両端部を半田付けして接合する構造も考えられる。しかし、半田により２枚の金属テープが接合された構造の場合、線材の製造工程や加工工程において、何らかの理由により線材が半田の融点以上の高温環境に曝されたならば、半田が溶融してこの２枚の金属テープ間に形成された隙間より水分が浸入して酸化物超電導層１３が劣化してしまう可能性がある。
これに対し、本実施形態の酸化物超電導線材１０は、第１金属テープ１と第２金属テープ２により超電導積層体５が挟みこまれ、第１金属テープ１と第２金属テープ２の両側の端部１ａ、２ａが重ね合わせられてレーザ溶接によるレーザ溶接部７により接合されている構造である。そのため、酸化物超電導線材１０の製造工程や加工工程において、何らかの理由により酸化物超電導線材１０が高温環境に曝された場合にも、レーザ接合部７の接合が強固であり接合構造が保たれるため、酸化物超電導層１３に水分が浸入して超電導特性が劣化することがない。
【００４３】
次に、本発明に係る酸化物超電導線材１０の製造方法の一実施形態について図面に基づいて説明する。
図４は本発明に係る酸化物超電導線材の製造方法の一実施形態の工程を説明するための工程説明図である。
本実施形態の酸化物超電導線材の製造方法は、基材１１と中間層１２と酸化物超電導層１３と銀層１４とがこの順に積層されてなる超電導積層体５と、超電導線積層体５よりも幅広の第１金属テープ１および第２金属テープ２を準備する第１工程と、超電導積層体５の基材１１側に第１金属テープ１を配し、銀層１４側に第２金属テープ２を配して、第１金属テープ１と第２金属テープ２により超電導積層体５を挟む第２工程と、第１金属テープ１と第２金属テープ２の幅方向端部１ａ、２ａが重ね合わされるように成形する第３工程と、第１金属テープ１と第２金属テープ２の幅方向端部１ａ、２ａをレーザ溶接する第４工程を備える。
【００４４】
まず、第１工程では、前述した長尺の酸化物超電導積層体５と、前述した材質、幅および厚さの長尺テープ状の第１金属テープ１および第２金属テープ２を準備する。
次に、図４（ａ）に示す如く第１金属テープ１の上に超電導積層体５を基材１１を下にした状態で積層し、超電導積層体５の銀層１４の上に第２金属テープ２を積層する（第２工程）。これにより、超電導積層体５が第１金属テープ１と第２金属テープ２により挟まれた状態となる。
【００４５】
ここで、第１金属テープ１および第２金属テープ２の幅は、超電導積層体５よりも幅広（幅方向の長さが長い）のものを使用し、第１金属テープ１および第２金属テープ２の両側の端部１ａ、２ａが超電導積層体５の外側に位置するように配置する。また、第１金属テープ１の幅と、第２金属テープ２の幅は、同一でも異なっていてもよい。後述する第３工程におけるローラーによる成形のし易さを考慮すると、成形用のローラーに接する金属テープの幅を、他の金属テープの幅よりも若干短くすることが好ましい。図４に示す例では、上方に位置する金属テープである第２金属テープ２の幅が、第１金属テープ１の幅よりも若干短いことが好ましい。
【００４６】
第２工程において、第２金属テープ２としてその表面に半田、めっき、ろう材などの導電性の接合層９が形成されているものを使用する場合、予め、超電導積層体５の銀層１４上に接合層９を介して第２金属テープ２を積層させた状態で、加熱・加圧ロールを通過させることにより、銀層１４と第２金属テープ２を接合層９により電気的および機械的に接合することが好ましい。これにより、超電導積層体５と第２金属テープ２の接合構造が強固となり、特に、第２金属テープ２が前記した良導電性材料より構成されている場合、接続抵抗が低下するため、酸化物超電導１３を安定化する効果を向上できる。
なお、場合によっては、第１金属テープ１として、その表面に基材１１との接合が可能な接合層が形成されたものを用い、該接合層を介して第１金属テープ１と基材１１とを予め接合させてもよい。
【００４７】
第２工程において、超電導積層体５の銀層１４側に前記した良導電性材料より構成された第２金属テープ２を配すことが好ましい。この場合、製造される酸化物超電導線材１０の銀層１４に良導電性材料よりなる第２金属テープ２が積層された構成となる。そのため、酸化物超電導線材１０において、酸化物超電導層１３が超電導状態から常電導状態に遷移しようとしたときに、第２金属テープ２が銀層１４とともに、酸化物超電導層１３の電流が転流するバイパスとして機能することができ、酸化物超電導線材１０が安定化されるので好ましい。さらに、第１金属テープ１および第２金属テープ２が銅等の良導電性材料よりなる構成とする場合、酸化物超電導層１３を安定化する効果が一層向上する。
なお、酸化物超電導線材１０を超電導限流器に使用する場合は、第１金属テープ１と第２金属テープ２の両方が、ステンレス鋼、ニッケル合金、Ｎｉ−Ｃｒ合金等の抵抗金属材料より構成されることが好ましい。
【００４８】
次に、図４（ａ）に示す如く第１金属テープ１と超電導積層体５と第２金属テープ２を積層した積層体を、第１金属テープ側を下にして、水平面を有する台座（図示略）の上にセットする。次いで、図４（ｂ）に示すように、第２金属テープ２の端部２ａの上方から成形用のローラー等の成形具２０を押し当て、程度に加圧することにより、第２金属テープ２を第１金属テープ１側へと折り曲げて、曲げ部２Ｋを形成し、かつ、第１金属テープ１の端部１ａと第２金属テープ２の端部２ａが重なり合った状態となるように成形する（第３工程）。このように各金属テープ１、２の端部１ａ、２ａを成形することにより、後述する第４工程においてレーザ溶接がし易くなる。
【００４９】
成形具２０として加圧ローラーを用いる場合は、加圧ローラーで第１金属テープ１の端部１ａと第２金属テープ２の端部２ａを重ね合わせて加圧しながら、加圧ローラーを超電導積層体５の長手方向に沿って回転走行させることにより、第１金属テープ１と第２金属テープ２の幅方向の端部１ａ、２ａを連続的に重ね合わせることができる。なお、成形具２０としては加圧ローラーに限定されず、第１金属テープ１と第２金属テープ２の端部１ａ、２ａが重なり合った状態に加圧、成形することができるものであれば特に限定されず、従来公知の成形具を使用できる。また、図４（ｂ）に示す例では、第１金属テープ１と第２金属テープ２の両側の端部を同時に成形具２０により成形しているが、一方の端部を成形した後に、他方の端部を成形してもよい。
成形具２０による加圧力は、第１金属テープ１および第２金属テープ２の材質や厚さによって適宜調整すればよい。例えば、第１金属テープ１として厚さ５０μｍの銅製テープを、第２金属テープ２として厚さ５０μｍの銅製テープを使用する場合、圧力１０〜２０ＭＰａ程度で加圧することにより成形することができる。
【００５０】
第３工程の成形工程において、後述する第４工程のレーザ溶接時にレーザが照射される側の金属テープのレーザ照射面の表面粗さＲａが１０μｍ以上となるように、金属テープの表面を加工することが好ましい。すなわち、図４に示す例では、第２金属テープ２の端部２ａの表面粗さを１０μｍ以上とすることが好ましい。なお、本発明において、表面粗さＲａとは、算術表面粗さＲａ（ＪＩＳ  Ｂ０６０１−１９９４）を表す。
【００５１】
第２金属テープ２および第１金属テープ１が前記した良導電性材料よりなる場合、銅などの反射率の高い金属や合金より構成された金属テープをレーザ溶接するには、レーザの出力を高く設定したり、レーザ照射時間を長く設定する必要がある。例えば、銅の反射率は、波長２８０ｎｍで３３．０％、波長４００ｎｍで４７．５％、波長７００ｎｍで９７．５％、波長１０００ｎｍで９８．５％とされている。このように銅は、ＹＡＧレーザや半導体レーザ（ファイバーレーザ）等の波長１０００ｎｍ付近の反射率が非常に高いため、レーザが反射されてしまい溶接加工し難いという問題がある。
【００５２】
そこで、本実施形態においては、レーザ溶接時にレーザ照射する金属テープの表面粗さＲａを１０μｍ以上とすることにより、銅等の金属テープの反射率を低下させて、確実にレーザ溶接できるようにすることができる。レーザ照射される側の金属テープの表面粗さＲａの上限は特に限定されないが、１００μｍ程度とすることがレーザ溶接後のレーザ溶接部７の表面形状が良好になるため好ましい。金属テープの表面粗さが１００μｍを超える場合、溶接後のレーザ溶接部７の表面形状が悪化する可能性がある。レーザ照射される側の金属テープの表面粗さＲａは１０μｍ以上５０μｍ以下の範囲とすることがより好ましい。
レーザ溶接時にレーザ照射される金属テープの表面粗さＲａを１０μｍ以上とすることにより、金属テープが銅等の反射率の高い金属材料より構成される場合にも、汎用のレーザーを使用して、良好な製造速度で溶接を行うことができる。また、金属テープにより反射されるレーザ光を低減できるので、レーザ加工機へのレーザ光の反射も低減され、レーザ加工機がレーザ光により劣化しやすくなることを抑制できる。
【００５３】
第３工程において、後述の第４工程のレーザ溶接時にレーザ照射される側の金属テープのレーザ照射面（図４に示す例では第２金属テープ２の端部２ａの表面）の表面粗さＲａを１０μｍ以上に加工する方法としては、特に限定されず、型押し、鑢がけなど、従来公知の方法が適用できる。具体的には、例えば、前記した成形具２０による成形工程において、成形具２０としてその表面に凹凸加工が施されたものを使用することにより、成形具２０により接触加圧される第２金属テープ２の端部２ａの表面を、成形具２０表面の凹凸形状が反転した凹凸形状に加工し、所望の表面粗さＲａの第２金属テープ２とすることができる。このような加工方法は、第１金属テープ１と第２金属テープ２の端部１ａ、２ａの成形と、第２金属テープ２の端部２ａの表面加工を同時に行うことができるため、製造工程が簡略化でき好ましい。
【００５４】
次に、重なり合うように成形された第１金属テープ１の端部１ａと第２金属テープ２の端部２ａにレーザを照射してレーザ溶接する（第４工程）。レーザ溶接に使用できるレーザとしては、ＹＡＧレーザ、半導体レーザ、ＣＯ２レーザ、およびこれらのレーザ光を光ファイバにより伝送するファイバーレーザ等が挙げられる。中でも、連続波であるため、ファイバーレーザが好ましい。パルスレーザの場合は１パルスのエネルギーが大きすぎるために、レーザ照射部分が気化してしまい溶接部が形成されない場合がある。ＹＡＧレーザを使用する場合は、銅の反射率が低くなる第２高調波（５３２ｎｍ）を使用することができる。
【００５５】
図４（ｃ）に示すように、レーザ加工機２１の先端から集光レンズ２２で集光されたレーザ光Ｌが射出されて、第２金属テープ２の端部２ａに照射され、第２金属テープ２およびその下の第１金属テープ１が局部的に溶融・凝固されることにより、レーザ溶接されてレーザ接合部７が形成される。レーザ加工機は、外部のアシストガス供給装置に接続されたガス供給口２３から窒素、アルゴン、ヘリウム等の不活性ガスが供給され、この不活性ガスＧがレーザ加工機２１の先端部よりレーザ光Ｌの照射部へと吹き付けられる構成となっている。このように、溶接部に窒素などの不活性ガスを吹き付けながら溶接することにより、溶接される金属テープが酸化することを防ぐことができる。
【００５６】
レーザ溶接時のレーザのスポット径は特に制限されず、例えば、１０〜１００μｍ程度とされる。このようなレーザのスポット径でレーザ溶接を行うことにより、形成されるレーザ溶接部７の幅も１０〜１５０μｍ程度となる。このように、レーザ溶接により第１金属テープ１と第２金属テープ２の端部同士を局所的に加熱して溶接することができるため、レーザ溶接時の熱が酸化物超電導層１３まで伝熱することがなく、溶接時に酸化物超電導層１３が熱により劣化することがない。
【００５７】
レーザ溶接時のレーザの出力および波長は特に制限されず、使用するレーザ種や溶接する第１金属テープ１および第２金属テープ２の材質および厚さにより適宜調整すればよい。例えば、第１金属テープ１として厚さ５０μｍの銅製テープを、第２金属テープ２として厚さ５０μｍの銅製テープを用いる場合、レーザ照射面である第２金属テープ２の端部２ａの表面粗さＲａを５０μｍ程度とし、波長１０６５ｎｍのファイバーレーザを用い、スポット径２０μｍ、出力２５０Ｗ、加工速度１０ｍ／分でレーザ溶接することができる。
【００５８】
図４（ｃ）に示すように、第１金属テープ１と第２金属テープ２の端部にレーザ光Ｌを照射しながら、レーザ加工機２１を超電導積層体５の長手方向に沿って走査する、あるいは、被溶接体である第１金属テープ１、第２金属テープ２および超電導積層体５の積層体を移動させることにより、レーザ光Ｌの照射位置を移動させて、第１金属テープ１の端部１ａと第２金属テープ２の端部２ａを連続的に溶接することができる。第１金属テープ１と第２金属テープ２の一方の端部をレーザ溶接した後、同様の手法で第１金属テープ１と第２金属テープ２の他方の端部をレーザ溶接する。
【００５９】
以上の工程により、図４（ｄ）に示す如く第１金属テープ１と第２金属テープ２の両側の端部１ａ、２ａがレーザ溶接部７により接合され、超電導積層体５が第１金属テープ１および第２金属テープ２により被覆された酸化物超電導線材１０を製造できる。
【００６０】
本実施形態の酸化物超電導線材の製造方法は、超電導積層体５を第１金属テープ１および第２金属テープ２で挟み、第１金属テープ１と第２金属テープ２の両側の端部１ａ、２ａを重ね合わせてレーザ溶接して連続的に接合する構成である。そのため、第１金属テープ１と第２金属テープ２の端部１ａ、２ａを隙間なく接合することができ、超電導積層体５の周面全てが外部から遮蔽された構造の酸化物超電導線材を製造できる。従って、本実施形態の酸化物超電導線材の製造方法によれば、酸化物超電導層１３への水分の浸入を抑え、酸化物超電導層１３が水分によりダメージを受けて超電導特性が劣化することを防ぐことができる酸化物超電導線材を提供できる。また、レーザ溶接により第１金属テープ１と第２金属テープ２を接合することにより、形成されるレーザ溶接部７の接合強度が強いので、機械的強度が高い酸化物超電導線材を提供できる。
【００６１】
本実施形態の酸化物超電導線材の製造方法は、予めテープ状に加工された金属テープ１、２を使用している。そのため、金属テープ１、２にはピンホールなどの欠陥部は無いので、製造される酸化物超電導線材は、超電導積層体５を外部から完全に遮蔽することができ、酸化物超電導層１３に水分が浸入して超電導特性が劣化することがない。
【００６２】
本実施形態の超電導線材の製造方法において、レーザ溶接時にレーザ照射される金属テープの表面粗さＲａを１０μｍ以上にすることにより、金属テープが銅等の反射率の高い金属よりなる場合にも、金属テープの反射率を低下させて、汎用のレーザで良好な加工速度でレーザ溶接することが可能となる。
【００６３】
以上、本発明の酸化物超電導線材およびその製造方法の実施形態について説明したが、上記実施形態において、酸化物超電導線材の各部は一例であって、本発明の範囲を逸脱しない範囲で適宜変更することが可能である。
例えば、上記実施形態では、超電導積層体５の銀層１４側に配された第２金属テープ２が超電導積層体５の側面側に曲げられた構造の酸化物超電導線材１０を例示したが、本発明はこの例に限定されない。図５は本発明に係る酸化物超電導線材の他の実施形態を示す断面図である。図５において、上記実施形態の酸化物超電導線材１０と同一の構成要素には同一の符号を付し、説明を省略する。
【００６４】
図５に示す酸化物超電導線材１０Ｂは、超電導積層体５の基材１１側に配された第１金属テープ１が超電導積層体５の側面側に曲げられて平面形状の第２金属テープ２の端部２ａにレーザ溶接されている点で、上記実施形態の酸化物超電導線材１０とは異なっている。
このような構成の酸化物超電導線材１０Ｂも、上記第１実施形態の酸化物超電導線材１０と同様に、酸化物超電導層１３を含む酸化物超電導積層体５の周面全てが外部から遮蔽された構成が実現できるため、酸化物超電導層１３への水分の浸入を抑え、酸化物超電導層１３が水分によりダメージを受けて超電導特性が劣化することを防ぐことができる。
【００６５】
本実施形態の酸化物超電導線材１０Ｂは、図４に示す製造工程において、超電導積層体５と第１金属テープ１と第２金属テープ２が積層された積層体を上下逆の状態とし、第１金属テープ１が成形具２０に接触加圧される状態で成形し、第１金属テープ１にレーザ光を照射してレーザ溶接を行うことにより製造できる。
また、本発明の酸化物超電導線材は、上記した酸化物超電導線材１０、１０Ｂに限定されず、第１金属テープ１と第２金属テープ２の両方が超電導積層体５の側面側に曲げられている構造でもよい。
【実施例】
【００６６】
以下、実施例を示して本発明をさらに詳細に説明するが、本発明はこれらの実施例に限定されるものではない。
【００６７】
「実施例」
幅１０ｍｍ、厚さ０．１ｍｍのハステロイＣ２７６（米国ヘインズ社製商品名）製の金属基材の上に、ＩＢＡＤ法により１．２μｍ厚のＧｄ２Ｚｒ２Ｏ７（ＧＺＯ）なる組成の中間層を形成し、さらにこの中間層の上にＰＬＤ法により１．０μｍ厚のＣｅＯ２なる組成のキャップ層を成膜した。次に、このキャップ層の上にＰＬＤ法により１．０μｍ厚のＧｄＢａ２Ｃｕ３Ｏ７−ｘなる組成の酸化物超電導層を形成し、さらにこの酸化物超電導層の上にスパッタ法により１０μｍ厚の銀層を形成した。得られた積層体を長手方向に沿って裁断することにより、幅５ｍｍ、長さ１０ｍ、液体窒素温度（７７Ｋ）における臨界電流値Ｉｃ０＝１００Ａの超電導積層体を作製した。
【００６８】
次に、第１金属テープとして厚さ５０μｍ、幅６．０ｍｍの銅製テープを用い、第２金属テープとして片面に厚さ５μｍのスズめっき（融点２３０℃、接合層）が形成された厚さ５０μｍ、幅５．５ｍｍの銅製テープを用い、図４（ａ）に示すように、第１金属テープである銅製テープ上に基材を下にして上記で作成した超電導積層体を積層し、この超電導積層体の銀層上に第２金属テープである銅製テープを積層した。なお、第２金属テープである銅製テープは、予め、超電導積層体の銀層上にスズめっきを介して積層させて２４０℃で加熱し、銅製テープ（第２金属テープ）と銀層を接合層を介して接合させた。
続いて、図４（ｂ）に示すように、第１金属テープ（銅製テープ）と第２金属テープ（銅製テープ）の幅方向の両側の端部を、表面に凹凸加工された加圧ローラーにより圧力１０〜２０ＭＰａで加圧しながら、長手方向に回転走行させて、第１金属テープと第２金属テープの幅方向の両側の端部が重ね合わせた。成形後の第２金属テープの端部の表面粗さＲａは５０μｍであった。次に、図４（ｃ）に示すように、第１金属テープと第２金属テープの両端部を、レーザ溶接することにより、図４（ｄ）に示す構造の酸化物超電導線材を作製した。なお、レーザ溶接は次の条件で行った。
使用レーザ：ファイバーレーザ（波長１０６５ｎｍ、出力２５０Ｗ）、スポット径：２０μｍ、溶接速度：１０ｍ／分、アシストガスとして窒素ガスを溶接部に吹きつけながら溶接を行った。
【００６９】
作製した酸化物超電導線材を、温度１２１℃、湿度１００％、２気圧の雰囲気中で１００時間保持した後、酸化物超電導線材の超電導特性を測定したところ、液体窒素温度（７７Ｋ）における臨界電流値Ｉｃは１００Ａであり超電導特性は劣化していなかった。
【００７０】
「比較例１」
実施例と同様の方法で、幅５ｍｍ、長さ１０ｍ、液体窒素温度（７７Ｋ）における臨界電流値Ｉｃ０＝１００Ａの超電導積層体を作製した。
次いで、作製した超電導積層体を硫酸銅水溶液のめっき浴に浸漬させて、電気めっきにより超電導積層体の外周に厚さ２０μｍの銅のめっき層を形成することにより、酸化物超電導線材を作製した。
【００７１】
作製した酸化物超電導線材を、温度１２１℃、湿度１００％、２気圧の雰囲気中で７２時間保持した後、酸化物超電導線材の超電導特性を測定したところ、液体窒素温度（７７Ｋ）における臨界電流値Ｉｃは１０Ａであり超電導特性が劣化していた。比較例１の酸化物超電導線材のめっき層を観察したところ、ピンホール欠陥部が形成された箇所があり、この欠陥部から水分が浸入して酸化物超電導層が劣化したと考えられる。
【００７２】
「比較例２」
実施例と同様の方法で、幅５ｍｍ、長さ１０ｍ、液体窒素温度（７７Ｋ）における臨界電流値Ｉｃ０＝１００Ａの超電導積層体を作製した。
次に、作成した超電導積層体の銀層の上に厚さ１００μｍ、幅５ｍｍの銅製テープを半田付けして貼り合わせることにより、酸化物超電導線材を作製した。
【００７３】
作製した酸化物超電導線材を、温度１２１℃、湿度１００％、２気圧の雰囲気中で４８時間保持した後、酸化物超電導線材の超電導特性を測定したところ、液体窒素温度（７７Ｋ）における臨界電流値Ｉｃは０Ａであり超電導特性が劣化していた。比較例２の酸化物超電導線材は、酸化物超電導層の側面が露出していたため、この露出部から水分が浸入して酸化物超電導層が劣化したと考えられる。
【００７４】
実施例および比較例１、２の酸化物超電導線材の耐久試験結果を図６に示す。図６は、試験時間に対して、試験前の臨界電流値Ｉｃ０に対する試験後の臨界電流値Ｉｃの割合Ｉｃ／Ｉｃ０をプロットしたものである。縦軸Ｉｃ／Ｉｃ０が１．０に近いほど耐久性が高いことを示す。
図６の結果より、本発明に係る実施例の酸化物超電導線材は、酸化物超電導層への水分の浸入を抑えることができることが明らかである。
【００７５】
「比較例３」
レーザ溶接時にレーザ照射される第２金属テープの端部の表面を凹凸加工せず、その表面粗さＲａ＜＜１０μｍとしてレーザ溶接を行った以外は、実施例１と同様にして酸化物超電導線材を作製した。その結果、レーザの出力２５０Ｗでは銅テープの反射率が高いために、溶接されない場所が一部あった。そこで、レーザの出力を３００Ｗにしたところ、レーザ溶接することができた。
【００７６】
「実施例２」
レーザ溶接時にレーザ照射される第２金属テープの端部の表面粗さを１０μｍとした以外は、実施例１と同様にして酸化物超電導線材を作製した。得られた酸化物超電導線材の幅方向端部は、連続的にレーザ溶接されていた。
作製した酸化物超電導線材を、温度１２１℃、湿度１００％、２気圧の雰囲気中で１００時間保持した後、酸化物超電導線材の超電導特性を測定したところ、液体窒素温度（７７Ｋ）における臨界電流値Ｉｃは１００Ａであり超電導特性は劣化していなかった。
【００７７】
実施例１、２および比較例３の結果より、レーザ溶接時にレーザ照射される金属テープの表面粗さを１０μｍ以上とすることにより、より低い出力でレーザ溶接できることが確認された。
【産業上の利用可能性】
【００７８】
本発明は、例えば超電導モータ、限流器など、各種電力機器に用いられる酸化物超電導線材に利用することができる。
【符号の説明】
【００７９】
１…第１金属テープ、１ａ…端部、２…第２金属テープ、２ａ…端部、５…超電導積層体、７…レーザ溶接部、９…接合層、１０、１０Ｂ…酸化物超電導線材、１１…基材、１２…中間層、１３…酸化物超電導層、１４…銀層、２０…成形具、２１…レーザ加工機、２２…集光レンズ、Ｌ…レーザ光。
【図１】
2012150982.tif 000003
【図２】
2012150982.tif 000004
【図３】
2012150982.tif 000005
【図４】
2012150982.tif 000006
【図５】
2012150982.tif 000007
【図６】
2012150982.tif 000008